(57)【要約】【課題】フラッシュ光照射によって窒化ガリウムの基板を加熱して昇温させることができる熱処理方法を提供する。【解決手段】炭化ケイ素にて形成された載置板９１の上面中央部には凹部９３が形設される。載置板９１の凹部９３に窒化ガリウムのＧａＮ基板Ｗが載置される。ハロゲンランプからの光照射によってＧａＮ基板Ｗを予備加熱するときには、ハロゲンランプから出射された光は載置板９１に吸収される。昇温した載置板９１からの熱伝導によってＧａＮ基板Ｗが間接的に予備加熱される。予備加熱により昇温したＧａＮ基板Ｗは、フラッシュランプＦＬから放射されたフラッシュ光を吸収可能となる。これにより、フラッシュ光照射によってＧａＮ基板Ｗを加熱して昇温させることができる。【選択図】図９
2020035823.tif 000002
【特許請求の範囲】
【請求項１】
窒化ガリウムの基板に光を照射することによって該基板を加熱する熱処理方法であって、
前記基板を吸光材料にて形成された載置板に載置する載置工程と、
連続点等ランプから前記載置板に光を照射することによって昇温した前記載置板からの熱伝導により前記基板を予備加熱する予備加熱工程と、
前記予備加熱工程にて昇温した前記基板にフラッシュランプからフラッシュ光を照射して加熱するフラッシュ加熱工程と、
を備えることを特徴とする熱処理方法。
【請求項２】
請求項１記載の熱処理方法において、
前記載置板は炭化ケイ素にて形成されることを特徴とする熱処理方法。
【請求項３】
請求項１または請求項２に記載の熱処理方法において、
前記載置板に形設された凹部に前記基板が載置されることを特徴とする熱処理方法。
【請求項４】
請求項１から請求項３のいずれかに記載の熱処理方法において、
前記載置板に前記基板が載置された積層体をチャンバー内に搬入する工程をさらに備えることを特徴とする熱処理方法。
【発明の詳細な説明】
【技術分野】
【０００１】
本発明は、窒化ガリウム（ＧａＮ）の基板に光を照射することによって該基板を加熱する熱処理方法に関する。
【背景技術】
【０００２】
半導体デバイスの製造プロセスにおいて、極めて短時間で半導体ウェハーを加熱するフラッシュランプアニール（ＦＬＡ）が注目されている。フラッシュランプアニールは、キセノンフラッシュランプ（以下、単に「フラッシュランプ」とするときにはキセノンフラッシュランプを意味する）を使用して半導体ウェハーの表面にフラッシュ光を照射することにより、半導体ウェハーの表面のみを極めて短時間（数ミリ秒以下）に昇温させる熱処理技術である。
【０００３】
一方、窒化ガリウム系化合物は、青色の光を発光する発光素子として注目されるとともに、絶縁破壊電界が高くエネルギーギャップが大きいため、電力変換に用いられるパワーデバイスの基幹材料としても期待されている。特許文献１には、窒化ガリウム系化合物の層にｐ型ドーパントを注入し、その層に赤外光を照射することによってｐ型ドーパントを活性化して窒化ガリウム系化合物半導体を製造する方法が開示されている。
【先行技術文献】
【特許文献】
【０００４】
【特許文献１】特開２００４−１２８１８９号公報
【発明の概要】
【発明が解決しようとする課題】
【０００５】
窒化ガリウム中におけるｐ型ドーパントを活性化させるためには、窒化ガリウムを１４００℃以上の高温に加熱する必要がある。また、窒化ガリウムを高温で長時間（数分以上）加熱すると、比較的容易に窒素が脱離することが知られている。従って、良好な活性化率を得るためには、ｐ型ドーパントが注入された窒化ガリウムに高温かつ短時間の加熱処理を行うことが必要となる。極めて照射時間が短く、かつ、強いエネルギーを有するフラッシュ光を照射するフラッシュランプアニールは、このようなニーズに適合する。
【０００６】
しかしながら、窒化ガリウムは、可視光から近赤外線の波長域において透明であり、光をほとんど吸収しない。このため、強いエネルギーを有するフラッシュ光を照射しても、窒化ガリウムがほとんどそのフラッシュ光を吸収しないため、窒化ガリウムを加熱して昇温させることは困難であった。
【０００７】
本発明は、上記課題に鑑みてなされたものであり、フラッシュ光照射によって窒化ガリウムの基板を加熱して昇温させることができる熱処理方法を提供することを目的とする。
【課題を解決するための手段】
【０００８】
上記課題を解決するため、請求項１の発明は、窒化ガリウムの基板に光を照射することによって該基板を加熱する熱処理方法において、前記基板を吸光材料にて形成された載置板に載置する載置工程と、連続点等ランプから前記載置板に光を照射することによって昇温した前記載置板からの熱伝導により前記基板を予備加熱する予備加熱工程と、前記予備加熱工程にて昇温した前記基板にフラッシュランプからフラッシュ光を照射して加熱するフラッシュ加熱工程と、を備えることを特徴とする。
【０００９】
また、請求項２の発明は、請求項１の発明に係る熱処理方法において、前記載置板は炭化ケイ素にて形成されることを特徴とする。
【００１０】
また、請求項３の発明は、請求項１または請求項２の発明に係る熱処理方法において、前記載置板に形設された凹部に前記基板が載置されることを特徴とする。
【００１１】
また、請求項４の発明は、請求項１から請求項３のいずれかの発明に係る熱処理方法において、前記載置板に前記基板が載置された積層体をチャンバー内に搬入する工程をさらに備えることを特徴とする。
【発明の効果】
【００１２】
請求項１から請求項４の発明によれば、窒化ガリウムの基板を吸光材料にて形成された載置板に載置し、連続点等ランプから載置板に光を照射することによって昇温した載置板からの熱伝導により基板を予備加熱するため、昇温した窒化ガリウムの基板はフラッシュ光を吸収可能となり、フラッシュ光照射によって窒化ガリウムの基板を加熱して昇温させることができる。
【図面の簡単な説明】
【００１３】
【図１】本発明に係る熱処理方法を実施する際に使用する熱処理装置の構成を示す縦断面図である。
【図２】保持部の全体外観を示す斜視図である。
【図３】サセプタの平面図である。
【図４】サセプタの断面図である。
【図５】移載機構の平面図である。
【図６】移載機構の側面図である。
【図７】複数のハロゲンランプの配置を示す平面図である。
【図８】本発明に係る熱処理方法の手順を示すフローチャートである。
【図９】ＧａＮ基板を載置板に載置した状態を示す図である。
【図１０】窒化ガリウムの吸収率の分光分布を示す図である。
【発明を実施するための形態】
【００１４】
以下、図面を参照しつつ本発明の実施の形態について詳細に説明する。
【００１５】
まず、本発明に係る熱処理方法を実施するための熱処理装置について説明する。図１は、本発明に係る熱処理方法を実施する際に使用する熱処理装置１の構成を示す縦断面図である。図１の熱処理装置１は、窒化ガリウムの基板（ＧａＮ基板）Ｗにフラッシュ光照射を行うことによってそのＧａＮ基板Ｗを加熱するフラッシュランプアニール装置である。なお、図１および以降の各図においては、理解容易のため、必要に応じて各部の寸法や数を誇張または簡略化して描いている。
【００１６】
熱処理装置１は、ＧａＮ基板Ｗを収容するチャンバー６と、複数のフラッシュランプＦＬを内蔵するフラッシュ加熱部５と、複数のハロゲンランプＨＬを内蔵するハロゲン加熱部４と、を備える。チャンバー６の上側にフラッシュ加熱部５が設けられるとともに、下側にハロゲン加熱部４が設けられている。また、熱処理装置１は、チャンバー６の内部に、ＧａＮ基板Ｗを水平姿勢に保持する保持部７と、保持部７と装置外部との間でＧａＮ基板Ｗの受け渡しを行う移載機構１０と、を備える。さらに、熱処理装置１は、ハロゲン加熱部４、フラッシュ加熱部５およびチャンバー６に設けられた各動作機構を制御してＧａＮ基板Ｗの熱処理を実行させる制御部３を備える。
【００１７】
チャンバー６は、筒状のチャンバー側部６１の上下に石英製のチャンバー窓を装着して構成されている。チャンバー側部６１は上下が開口された概略筒形状を有しており、上側開口には上側チャンバー窓６３が装着されて閉塞され、下側開口には下側チャンバー窓６４が装着されて閉塞されている。チャンバー６の天井部を構成する上側チャンバー窓６３は、石英により形成された円板形状部材であり、フラッシュ加熱部５から出射されたフラッシュ光をチャンバー６内に透過する石英窓として機能する。また、チャンバー６の床部を構成する下側チャンバー窓６４も、石英により形成された円板形状部材であり、ハロゲン加熱部４からの光をチャンバー６内に透過する石英窓として機能する。
【００１８】
また、チャンバー側部６１の内側の壁面の上部には反射リング６８が装着され、下部には反射リング６９が装着されている。反射リング６８，６９は、ともに円環状に形成されている。上側の反射リング６８は、チャンバー側部６１の上側から嵌め込むことによって装着される。一方、下側の反射リング６９は、チャンバー側部６１の下側から嵌め込んで図示省略のビスで留めることによって装着される。すなわち、反射リング６８，６９は、ともに着脱自在にチャンバー側部６１に装着されるものである。チャンバー６の内側空間、すなわち上側チャンバー窓６３、下側チャンバー窓６４、チャンバー側部６１および反射リング６８，６９によって囲まれる空間が熱処理空間６５として規定される。
【００１９】
チャンバー側部６１に反射リング６８，６９が装着されることによって、チャンバー６の内壁面に凹部６２が形成される。すなわち、チャンバー側部６１の内壁面のうち反射リング６８，６９が装着されていない中央部分と、反射リング６８の下端面と、反射リング６９の上端面とで囲まれた凹部６２が形成される。凹部６２は、チャンバー６の内壁面に水平方向に沿って円環状に形成され、ＧａＮ基板Ｗを保持する保持部７を囲繞する。チャンバー側部６１および反射リング６８，６９は、強度と耐熱性に優れた金属材料（例えば、ステンレススチール）にて形成されている。
【００２０】
また、チャンバー側部６１には、チャンバー６に対してＧａＮ基板Ｗの搬入および搬出を行うための搬送開口部（炉口）６６が形設されている。搬送開口部６６は、ゲートバルブ１８５によって開閉可能とされている。搬送開口部６６は凹部６２の外周面に連通接続されている。このため、ゲートバルブ１８５が搬送開口部６６を開放しているときには、搬送開口部６６から凹部６２を通過して熱処理空間６５へのＧａＮ基板Ｗの搬入および熱処理空間６５からのＧａＮ基板Ｗの搬出を行うことができる。また、ゲートバルブ１８５が搬送開口部６６を閉鎖するとチャンバー６内の熱処理空間６５が密閉空間とされる。
【００２１】
さらに、チャンバー側部６１には、貫通孔６１ａが穿設されている。チャンバー側部６１の外壁面の貫通孔６１ａが設けられている部位には放射温度計２０が取り付けられている。貫通孔６１ａは、後述するサセプタ７４に保持された載置板９１の下面から放射された赤外光を放射温度計２０に導くための円筒状の孔である。貫通孔６１ａは、その貫通方向の軸がサセプタ７４の主面と交わるように、水平方向に対して傾斜して設けられている。貫通孔６１ａの熱処理空間６５に臨む側の端部には、放射温度計２０が測定可能な波長領域の赤外光を透過させるフッ化バリウム材料からなる透明窓２１が装着されている。
【００２２】
また、チャンバー６の内壁上部には熱処理空間６５に処理ガスを供給するガス供給孔８１が形設されている。ガス供給孔８１は、凹部６２よりも上側位置に形設されており、反射リング６８に設けられていても良い。ガス供給孔８１はチャンバー６の側壁内部に円環状に形成された緩衝空間８２を介してガス供給管８３に連通接続されている。ガス供給管８３は処理ガス供給源８５に接続されている。また、ガス供給管８３の経路途中にはバルブ８４が介挿されている。バルブ８４が開放されると、処理ガス供給源８５から緩衝空間８２に処理ガスが送給される。緩衝空間８２に流入した処理ガスは、ガス供給孔８１よりも流体抵抗の小さい緩衝空間８２内を拡がるように流れてガス供給孔８１から熱処理空間６５内へと供給される。処理ガスとしては、例えばアンモニア（ＮＨ３）、または、水素（Ｈ２）と窒素（Ｎ２）との混合ガスであるフォーミングガスを用いることができる。また、処理ガス供給源８５は、不活性ガスとしての窒素を熱処理空間６５に供給することもできる。
【００２３】
一方、チャンバー６の内壁下部には熱処理空間６５内の気体を排気するガス排気孔８６が形設されている。ガス排気孔８６は、凹部６２よりも下側位置に形設されており、反射リング６９に設けられていても良い。ガス排気孔８６はチャンバー６の側壁内部に円環状に形成された緩衝空間８７を介してガス排気管８８に連通接続されている。ガス排気管８８は排気部１９０に接続されている。また、ガス排気管８８の経路途中にはバルブ８９が介挿されている。バルブ８９が開放されると、熱処理空間６５の気体がガス排気孔８６から緩衝空間８７を経てガス排気管８８へと排出される。なお、ガス供給孔８１およびガス排気孔８６は、チャンバー６の周方向に沿って複数設けられていても良いし、スリット状のものであっても良い。また、処理ガス供給源８５および排気部１９０は、熱処理装置１に設けられた機構であっても良いし、熱処理装置１が設置される工場のユーティリティであっても良い。
【００２４】
また、搬送開口部６６の先端にも熱処理空間６５内の気体を排出するガス排気管１９１が接続されている。ガス排気管１９１はバルブ１９２を介して排気部１９０に接続されている。バルブ１９２を開放することによって、搬送開口部６６を介してチャンバー６内の気体が排気される。
【００２５】
図２は、保持部７の全体外観を示す斜視図である。保持部７は、基台リング７１、連結部７２およびサセプタ７４を備えて構成される。基台リング７１、連結部７２およびサセプタ７４はいずれも石英にて形成されている。すなわち、保持部７の全体が石英にて形成されている。
【００２６】
基台リング７１は円環形状から一部が欠落した円弧形状の石英部材である。この欠落部分は、後述する移載機構１０の移載アーム１１と基台リング７１との干渉を防ぐために設けられている。基台リング７１は凹部６２の底面に載置されることによって、チャンバー６の壁面に支持されることとなる（図１参照）。基台リング７１の上面に、その円環形状の周方向に沿って複数の連結部７２（本実施形態では４個）が立設される。連結部７２も石英の部材であり、溶接によって基台リング７１に固着される。
【００２７】
サセプタ７４は基台リング７１に設けられた４個の連結部７２によって支持される。図３は、サセプタ７４の平面図である。また、図４は、サセプタ７４の断面図である。サセプタ７４は、保持プレート７５、ガイドリング７６および複数の支持ピン７７を備える。保持プレート７５は、石英にて形成された略円形の平板状部材である。保持プレート７５の直径はＧａＮ基板Ｗの直径よりも大きい。すなわち、保持プレート７５は、ＧａＮ基板Ｗよりも大きな平面サイズを有する。
【００２８】
保持プレート７５の上面周縁部にガイドリング７６が設置されている。ガイドリング７６は、ＧａＮ基板Ｗを載置する載置板９１（図９参照）の直径よりも大きな内径を有する円環形状の部材である。例えば、載置板９１の直径がφ３００ｍｍの場合、ガイドリング７６の内径はφ３２０ｍｍである。ガイドリング７６の内周は、保持プレート７５から上方に向けて広くなるようなテーパ面とされている。ガイドリング７６は、保持プレート７５と同様の石英にて形成される。ガイドリング７６は、保持プレート７５の上面に溶着するようにしても良いし、別途加工したピンなどによって保持プレート７５に固定するようにしても良い。或いは、保持プレート７５とガイドリング７６とを一体の部材として加工するようにしても良い。
【００２９】
保持プレート７５の上面のうちガイドリング７６よりも内側の領域がＧａＮ基板Ｗを載置した載置板９１を保持する平面状の保持面７５ａとされる。保持プレート７５の保持面７５ａには、複数の支持ピン７７が立設されている。本実施形態においては、保持面７５ａの外周円（ガイドリング７６の内周円）と同心円の周上に沿って３０°毎に計１２個の支持ピン７７が立設されている。１２個の支持ピン７７を配置した円の径（対向する支持ピン７７間の距離）は載置板９１の径よりも小さく、載置板９１の径がφ３００ｍｍであればφ２７０ｍｍ〜φ２８０ｍｍ（本実施形態ではφ２７０ｍｍ）である。それぞれの支持ピン７７は石英にて形成されている。複数の支持ピン７７は、保持プレート７５の上面に溶接によって設けるようにしても良いし、保持プレート７５と一体に加工するようにしても良い。
【００３０】
図２に戻り、基台リング７１に立設された４個の連結部７２とサセプタ７４の保持プレート７５の周縁部とが溶接によって固着される。すなわち、サセプタ７４と基台リング７１とは連結部７２によって固定的に連結されている。このような保持部７の基台リング７１がチャンバー６の壁面に支持されることによって、保持部７がチャンバー６に装着される。保持部７がチャンバー６に装着された状態においては、サセプタ７４の保持プレート７５は水平姿勢（法線が鉛直方向と一致する姿勢）となる。すなわち、保持プレート７５の保持面７５ａは水平面となる。
【００３１】
ＧａＮ基板Ｗを載置した載置板９１は、チャンバー６に装着された保持部７のサセプタ７４の上に水平姿勢にて載置されて保持される。このとき、載置板９１は保持プレート７５上に立設された１２個の支持ピン７７によって支持されてサセプタ７４に保持される。より厳密には、１２個の支持ピン７７の上端部が載置板９１の下面に接触して当該載置板９１を支持する。１２個の支持ピン７７の高さ（支持ピン７７の上端から保持プレート７５の保持面７５ａまでの距離）は均一であるため、１２個の支持ピン７７によって載置板９１を水平姿勢に支持することができる。
【００３２】
また、載置板９１は複数の支持ピン７７によって保持プレート７５の保持面７５ａから所定の間隔を隔てて支持されることとなる。支持ピン７７の高さよりもガイドリング７６の厚さの方が大きい。従って、複数の支持ピン７７によって支持された載置板９１の水平方向の位置ずれはガイドリング７６によって防止される。
【００３３】
また、図２および図３に示すように、サセプタ７４の保持プレート７５には、上下に貫通して開口部７８が形成されている。開口部７８は、放射温度計２０が載置板９１の下面から放射される放射光（赤外光）を受光するために設けられている。すなわち、放射温度計２０が開口部７８およびチャンバー側部６１の貫通孔６１ａに装着された透明窓２１を介して載置板９１の下面から放射された光を受光して当該載置板９１の温度を測定する。さらに、サセプタ７４の保持プレート７５には、後述する移載機構１０のリフトピン１２が積層体９２（図９参照）の受け渡しのために貫通する４個の貫通孔７９が穿設されている。
【００３４】
図５は、移載機構１０の平面図である。また、図６は、移載機構１０の側面図である。移載機構１０は、２本の移載アーム１１を備える。移載アーム１１は、概ね円環状の凹部６２に沿うような円弧形状とされている。それぞれの移載アーム１１には２本のリフトピン１２が立設されている。移載アーム１１およびリフトピン１２は石英にて形成されている。各移載アーム１１は水平移動機構１３によって回動可能とされている。水平移動機構１３は、一対の移載アーム１１を保持部７に対して積層体９２の移載を行う移載動作位置（図５の実線位置）と保持部７に保持された載置板９１と平面視で重ならない退避位置（図５の二点鎖線位置）との間で水平移動させる。水平移動機構１３としては、個別のモータによって各移載アーム１１をそれぞれ回動させるものであっても良いし、リンク機構を用いて１個のモータによって一対の移載アーム１１を連動させて回動させるものであっても良い。
【００３５】
また、一対の移載アーム１１は、昇降機構１４によって水平移動機構１３とともに昇降移動される。昇降機構１４が一対の移載アーム１１を移載動作位置にて上昇させると、計４本のリフトピン１２がサセプタ７４に穿設された貫通孔７９（図２，３参照）を通過し、リフトピン１２の上端がサセプタ７４の上面から突き出る。一方、昇降機構１４が一対の移載アーム１１を移載動作位置にて下降させてリフトピン１２を貫通孔７９から抜き取り、水平移動機構１３が一対の移載アーム１１を開くように移動させると各移載アーム１１が退避位置に移動する。一対の移載アーム１１の退避位置は、保持部７の基台リング７１の直上である。基台リング７１は凹部６２の底面に載置されているため、移載アーム１１の退避位置は凹部６２の内側となる。なお、移載機構１０の駆動部（水平移動機構１３および昇降機構１４）が設けられている部位の近傍にも図示省略の排気機構が設けられており、移載機構１０の駆動部周辺の雰囲気がチャンバー６の外部に排出されるように構成されている。
【００３６】
図１に戻り、チャンバー６の上方に設けられたフラッシュ加熱部５は、筐体５１の内側に、複数本（本実施形態では３０本）のキセノンフラッシュランプＦＬからなる光源と、その光源の上方を覆うように設けられたリフレクタ５２と、を備えて構成される。また、フラッシュ加熱部５の筐体５１の底部にはランプ光放射窓５３が装着されている。フラッシュ加熱部５の床部を構成するランプ光放射窓５３は、石英により形成された板状の石英窓である。フラッシュ加熱部５がチャンバー６の上方に設置されることにより、ランプ光放射窓５３が上側チャンバー窓６３と相対向することとなる。フラッシュランプＦＬはチャンバー６の上方からランプ光放射窓５３および上側チャンバー窓６３を介して熱処理空間６５にフラッシュ光を照射する。
【００３７】
複数のフラッシュランプＦＬは、それぞれが長尺の円筒形状を有する棒状ランプであり、それぞれの長手方向が保持部７に保持されるＧａＮ基板Ｗの主面に沿って（つまり水平方向に沿って）互いに平行となるように平面状に配列されている。よって、フラッシュランプＦＬの配列によって形成される平面も水平面である。複数のフラッシュランプＦＬが配列される領域はＧａＮ基板Ｗの平面サイズよりも大きい。
【００３８】
キセノンフラッシュランプＦＬは、その内部にキセノンガスが封入されその両端部にコンデンサーに接続された陽極および陰極が配設された円筒形状のガラス管（放電管）と、該ガラス管の外周面上に付設されたトリガー電極とを備える。キセノンガスは電気的には絶縁体であることから、コンデンサーに電荷が蓄積されていたとしても通常の状態ではガラス管内に電気は流れない。しかしながら、トリガー電極に高電圧を印加して絶縁を破壊した場合には、コンデンサーに蓄えられた電気がガラス管内に瞬時に流れ、そのときのキセノンの原子あるいは分子の励起によって光が放出される。このようなキセノンフラッシュランプＦＬにおいては、予めコンデンサーに蓄えられていた静電エネルギーが０．１ミリセカンドないし１００ミリセカンドという極めて短い光パルスに変換されることから、ハロゲンランプＨＬの如き連続点灯の光源に比べて極めて強い光を照射し得るという特徴を有する。すなわち、フラッシュランプＦＬは、１秒未満の極めて短い時間で瞬間的に発光するパルス発光ランプである。なお、フラッシュランプＦＬの発光時間は、フラッシュランプＦＬに電力供給を行うランプ電源のコイル定数によって調整することができる。
【００３９】
また、リフレクタ５２は、複数のフラッシュランプＦＬの上方にそれら全体を覆うように設けられている。リフレクタ５２の基本的な機能は、複数のフラッシュランプＦＬから出射されたフラッシュ光を熱処理空間６５の側に反射するというものである。リフレクタ５２はアルミニウム合金板にて形成されており、その表面（フラッシュランプＦＬに臨む側の面）はブラスト処理により粗面化加工が施されている。
【００４０】
チャンバー６の下方に設けられたハロゲン加熱部４は、筐体４１の内側に複数本（本実施形態では４０本）のハロゲンランプＨＬを内蔵している。ハロゲン加熱部４は、複数のハロゲンランプＨＬによってチャンバー６の下方から下側チャンバー窓６４を介して熱処理空間６５への光照射を行ってＧａＮ基板Ｗを加熱する。
【００４１】
図７は、複数のハロゲンランプＨＬの配置を示す平面図である。４０本のハロゲンランプＨＬは上下２段に分けて配置されている。保持部７に近い上段に２０本のハロゲンランプＨＬが配設されるとともに、上段よりも保持部７から遠い下段にも２０本のハロゲンランプＨＬが配設されている。各ハロゲンランプＨＬは、長尺の円筒形状を有する棒状ランプである。上段、下段ともに２０本のハロゲンランプＨＬは、それぞれの長手方向が保持部７に保持されるＧａＮ基板Ｗの主面に沿って（つまり水平方向に沿って）互いに平行となるように配列されている。よって、上段、下段ともにハロゲンランプＨＬの配列によって形成される平面は水平面である。
【００４２】
また、図７に示すように、上段、下段ともに保持部７に保持される載置板９１の中央部に対向する領域よりも周縁部に対向する領域におけるハロゲンランプＨＬの配設密度が高くなっている。すなわち、上下段ともに、ランプ配列の中央部よりも周縁部の方がハロゲンランプＨＬの配設ピッチが短い。このため、ハロゲン加熱部４からの光照射による加熱時に温度低下が生じやすい載置板９１の周縁部により多い光量の照射を行うことができる。
【００４３】
また、上段のハロゲンランプＨＬからなるランプ群と下段のハロゲンランプＨＬからなるランプ群とが格子状に交差するように配列されている。すなわち、上段に配置された２０本のハロゲンランプＨＬの長手方向と下段に配置された２０本のハロゲンランプＨＬの長手方向とが互いに直交するように計４０本のハロゲンランプＨＬが配設されている。
【００４４】
ハロゲンランプＨＬは、ガラス管内部に配設されたフィラメントに通電することでフィラメントを白熱化させて発光させるフィラメント方式の光源である。ガラス管の内部には、窒素やアルゴン等の不活性ガスにハロゲン元素（ヨウ素、臭素等）を微量導入した気体が封入されている。ハロゲン元素を導入することによって、フィラメントの折損を抑制しつつフィラメントの温度を高温に設定することが可能となる。したがって、ハロゲンランプＨＬは、通常の白熱電球に比べて寿命が長くかつ強い光を連続的に照射できるという特性を有する。すなわち、ハロゲンランプＨＬは少なくとも１秒以上連続して発光する連続点灯ランプである。また、ハロゲンランプＨＬは棒状ランプであるため長寿命であり、ハロゲンランプＨＬを水平方向に沿わせて配置することにより上方の載置板９１への放射効率が優れたものとなる。
【００４５】
また、ハロゲン加熱部４の筐体４１内にも、２段のハロゲンランプＨＬの下側にリフレクタ４３が設けられている（図１）。リフレクタ４３は、複数のハロゲンランプＨＬから出射された光を熱処理空間６５の側に反射する。
【００４６】
制御部３は、熱処理装置１に設けられた上記の種々の動作機構を制御する。制御部３のハードウェアとしての構成は一般的なコンピュータと同様である。すなわち、制御部３は、各種演算処理を行う回路であるＣＰＵ、基本プログラムを記憶する読み出し専用のメモリであるＲＯＭ、各種情報を記憶する読み書き自在のメモリであるＲＡＭおよび制御用ソフトウェアやデータなどを記憶しておく磁気ディスクを備えている。制御部３のＣＰＵが所定の処理プログラムを実行することによって熱処理装置１における処理が進行する。
【００４７】
上記の構成以外にも熱処理装置１は、ＧａＮ基板Ｗの熱処理時にハロゲンランプＨＬおよびフラッシュランプＦＬから発生する熱エネルギーによるハロゲン加熱部４、フラッシュ加熱部５およびチャンバー６の過剰な温度上昇を防止するため、様々な冷却用の構造を備えている。例えば、チャンバー６の壁体には水冷管（図示省略）が設けられている。また、ハロゲン加熱部４およびフラッシュ加熱部５は、内部に気体流を形成して排熱する空冷構造とされている。また、上側チャンバー窓６３とランプ光放射窓５３との間隙にも空気が供給され、フラッシュ加熱部５および上側チャンバー窓６３を冷却する。
【００４８】
次に、本発明に係るＧａＮ基板Ｗの熱処理方法について説明する。図８は、本発明に係る熱処理方法の手順を示すフローチャートである。処理対象となるＧａＮ基板Ｗは、直径約５０ｍｍ（２インチ）の円板形状の窒化ガリウムウェハーであり、典型的なシリコンの半導体ウェハー（直径３００ｍｍ）に比較すると顕著に小さい。また、本発明に係る熱処理に先立って、処理対象となるＧａＮ基板Ｗには、公知のイオン注入法を用いてｐ型ドーパントであるマグネシウム（Ｍｇ）が注入される。ｐ型ドーパントの注入は、熱処理装置１とは別のイオン注入装置を用いて行われる。また、ｐ型ドーパントの注入条件（ドーズ量、注入エネルギー等）は、特に限定されるものではなく、適宜の値とすることができる。
【００４９】
直径約５０ｍｍの小径のＧａＮ基板Ｗは、そのままでは熱処理装置１で取り扱うことが困難であるため、吸光材料にて形成された載置板９１に載置される（ステップＳ１）。図９は、ＧａＮ基板Ｗを載置板９１に載置した状態を示す図である。載置板９１は、直径３００ｍｍの円板形状の部材である。載置板９１は、炭化ケイ素（ＳｉＣ）にて形成されている。炭化ケイ素は、ハロゲンランプＨＬから照射される光およびフラッシュランプＦＬから照射されるフラッシュ光に対して高い吸収率を有する吸光材料である。
【００５０】
載置板９１の上面中央部には直径約７０ｍｍの円形の凹部９３が形設されている。ＧａＮ基板Ｗは、凹部９３にはまり込むようにして載置板９１に載置される。ＧａＮ基板Ｗの直径は約５０ｍｍであるため、載置されたＧａＮ基板Ｗの端縁部と凹部９３の端縁部との間には約１０ｍｍの隙間が形成されることとなる。凹部９３内にＧａＮ基板Ｗを載置することによって、ＧａＮ基板Ｗの位置ずれを防止することができる。そして、載置板９１に載置された状態のＧａＮ基板Ｗに対して熱処理装置１により熱処理が行われる。以下、熱処理装置１におけるＧａＮ基板Ｗの熱処理について説明する。以下に説明する熱処理装置１の処理手順は、制御部３が熱処理装置１の各動作機構を制御することにより進行する。
【００５１】
まず、炭化ケイ素の載置板９１にＧａＮ基板Ｗが載置された積層体９２が熱処理装置１のチャンバー６内に搬入される（ステップＳ２）。具体的には、ゲートバルブ１８５が開いて搬送開口部６６が開放され、装置外部の搬送ロボットにより搬送開口部６６を介して積層体９２がチャンバー６内の熱処理空間６５に搬入される。このときに、バルブ８４を開放してチャンバー６内に窒素ガスを供給し、搬送開口部６６から窒素ガスを流出させてＧａＮ基板Ｗの搬入にともなう外部雰囲気の巻き込みを最小限に抑制するようにしても良い。
【００５２】
搬送ロボットによって搬入された積層体９２は保持部７の直上位置まで進出して停止する。そして、移載機構１０の一対の移載アーム１１が退避位置から移載動作位置に水平移動して上昇することにより、リフトピン１２が貫通孔７９を通ってサセプタ７４の保持プレート７５の上面から突き出てＧａＮ基板Ｗを載置した載置板９１を受け取る。このとき、リフトピン１２は支持ピン７７の上端よりも上方にまで上昇する。
【００５３】
積層体９２がリフトピン１２に載置された後、搬送ロボットが熱処理空間６５から退出し、ゲートバルブ１８５によって搬送開口部６６が閉鎖される。そして、一対の移載アーム１１が下降することにより、積層体９２は移載機構１０から保持部７のサセプタ７４に受け渡されて水平姿勢にて下方より保持される。積層体９２は、保持プレート７５上に立設された複数の支持ピン７７によって支持されてサセプタ７４に保持される。また、ｐ型ドーパントが注入されたＧａＮ基板Ｗの表面を上面に向けて積層体９２は保持部７に保持される。複数の支持ピン７７によって支持された載置板９１の裏面（ＧａＮ基板Ｗが載置されるのとは反対側の面）と保持プレート７５の保持面７５ａとの間には所定の間隔が形成される。サセプタ７４の下方にまで下降した一対の移載アーム１１は水平移動機構１３によって退避位置、すなわち凹部６２の内側に退避する。
【００５４】
また、ゲートバルブ１８５によって搬送開口部６６が閉鎖されて熱処理空間６５が密閉空間とされた後、チャンバー６内にアンモニア雰囲気が形成される。具体的には、バルブ８４が開放されて処理ガス供給源８５から熱処理空間６５にアンモニア（ＮＨ３）が処理ガスとして供給される。アンモニアは、元素としての窒素および水素を含む。また、バルブ８９が開放されてガス排気孔８６からチャンバー６内の気体が排気される。これにより、チャンバー６内の熱処理空間６５の上部から供給された処理ガスが下方へと流れて熱処理空間６５の下部から排気され、チャンバー６内がアンモニア雰囲気に置換される。チャンバー６内に形成されたアンモニア雰囲気中におけるアンモニアの濃度は、適宜の値とすることができ、例えば１００％であっても良い。なお、置換効率を高めるために、チャンバー６内を一旦大気圧未満にまで減圧してからチャンバー６内にアンモニアを供給するようにしても良い。
【００５５】
チャンバー６内にアンモニア雰囲気が形成された後、ハロゲン加熱部４の４０本のハロゲンランプＨＬが一斉に点灯して予備加熱（アシスト加熱）が開始される（ステップＳ３）。ハロゲンランプＨＬから出射されたハロゲン光は、石英にて形成された下側チャンバー窓６４およびサセプタ７４を透過してＧａＮ基板Ｗを載置した載置板９１の下面に照射される。載置板９１は、炭化ケイ素にて形成されているため、ハロゲンランプＨＬから出射された光を良好に吸収して昇温する。そして、昇温した載置板９１からの熱伝導によってＧａＮ基板Ｗが予備加熱されることとなる。なお、移載機構１０の移載アーム１１は凹部６２の内側に退避しているため、ハロゲンランプＨＬによる加熱の障害となることは無い。
【００５６】
ここで、仮に載置板９１を用いることなく、ハロゲンランプＨＬからの光照射によってＧａＮ基板Ｗを直接に加熱した場合には、ＧａＮ基板Ｗを昇温させることが困難である。図１０は、窒化ガリウムの吸収率の分光分布を示す図である。同図に示すように、窒化ガリウムは、波長４００ｎｍ未満の紫外線の波長域では高い吸収率を有するものの、波長４００ｎｍ〜７６０ｎｍの可視光およびそれよりも長波長の赤外線の波長域では吸収率がほぼ０となる。すなわち、窒化ガリウムは、可視光線および赤外線をほとんど吸収しないのである。ハロゲンランプＨＬの放射分光分布は主に赤外域であり、ＧａＮ基板ＷはハロゲンランプＨＬから出射された光をほとんど吸収しない。このため、ハロゲンランプＨＬから出射された光をＧａＮ基板Ｗに直接照射してもＧａＮ基板Ｗはほとんど昇温しないのである。
【００５７】
そこで本実施形態においては、ＧａＮ基板Ｗを炭化ケイ素の載置板９１に載置した状態でハロゲンランプＨＬから光照射を行っている。炭化ケイ素はハロゲンランプＨＬから照射される光に対して高い吸収率を有しており、載置板９１はハロゲンランプＨＬから出射された光を良好に吸収して昇温する。そして、昇温した載置板９１からの熱伝導によってＧａＮ基板Ｗが予備加熱されて昇温する。すなわち、ＧａＮ基板Ｗは載置板９１を媒介としてハロゲンランプＨＬからの光照射によって間接的に予備加熱されるのである。
【００５８】
ハロゲンランプＨＬによる予備加熱を行うときには、ＧａＮ基板Ｗを載置する載置板９１の温度が放射温度計２０によって測定されている。すなわち、サセプタ７４に保持された載置板９１の下面から開口部７８を介して放射された赤外光を透明窓２１を通して放射温度計２０が受光して昇温中の載置板９１の温度を測定する。測定された載置板９１の温度は制御部３に伝達される。制御部３は、ハロゲンランプＨＬからの光照射によって昇温する載置板９１の温度が目標温度Ｔ１に到達したか否かを監視しつつ、ハロゲンランプＨＬの出力を制御する。すなわち、制御部３は、放射温度計２０による測定値に基づいて、載置板９１の温度が目標温度Ｔ１となるようにハロゲンランプＨＬの出力をフィードバック制御する。目標温度Ｔ１は、９００℃以上１０００℃以下である。
【００５９】
載置板９１の温度が目標温度Ｔ１に到達した後、制御部３は載置板９１の温度がその目標温度Ｔ１を維持するようにハロゲンランプＨＬの出力を調整する。具体的には、放射温度計２０によって測定される載置板９１の温度が目標温度Ｔ１に到達した時点で制御部３がハロゲンランプＨＬの出力を調整し、載置板９１の温度をほぼ目標温度Ｔ１に維持する。ハロゲンランプＨＬからの光照射によって載置板９１が目標温度Ｔ１に維持されることにより、載置板９１からの熱伝導によってＧａＮ基板Ｗが均一に予備加熱される。
【００６０】
載置板９１の温度が目標温度Ｔ１に到達してから所定時間が経過した時点でフラッシュ加熱部５のフラッシュランプＦＬからＧａＮ基板Ｗの表面にフラッシュ光照射を行う（ステップＳ４）。このとき、フラッシュランプＦＬから放射されるフラッシュ光の一部は直接にチャンバー６内へと向かい、他の一部は一旦リフレクタ５２により反射されてからチャンバー６内へと向かい、これらのフラッシュ光の照射によりＧａＮ基板Ｗのフラッシュ加熱が行われる。
【００６１】
フラッシュランプＦＬの放射分光分布は紫外域から近赤外域であり、図１０に示したように窒化ガリウムの吸収率がほぼ０となる波長域である。よって、常温の窒化ガリウムは、フラッシュランプＦＬから放射されたフラッシュ光もほとんど吸収しない。ところが、ステップＳ３での予備加熱によって昇温したＧａＮ基板Ｗにおいては、窒化ガリウム中のフリーキャリア（電子または正孔）が増大し、そのフリーキャリアがフラッシュ光を吸収する。このため、予備加熱によって昇温したＧａＮ基板Ｗは、フラッシュランプＦＬから放射されたフラッシュ光を吸収し、ＧａＮ基板Ｗの表面がフラッシュ加熱されるのである。
【００６２】
また、フラッシュ加熱は、フラッシュランプＦＬからのフラッシュ光（閃光）照射により行われるため、ＧａＮ基板Ｗの表面温度を短時間で上昇することができる。すなわち、フラッシュランプＦＬから照射されるフラッシュ光は、予めコンデンサーに蓄えられていた静電エネルギーが極めて短い光パルスに変換された、照射時間が０．１ミリセカンド以上１００ミリセカンド以下程度の極めて短く強い閃光である。そして、フラッシュランプＦＬからのフラッシュ光照射により、ｐ型ドーパントが注入されたＧａＮ基板Ｗの表面は瞬間的に処理温度Ｔ２にまで昇温した後、急速に降温する。処理温度Ｔ２は、上記の目標温度Ｔ１よりも高く、１４００℃以上である。ＧａＮ基板Ｗの表面が瞬間的に処理温度Ｔ２にまで加熱されることにより、注入されたｐ型ドーパントが活性化される。なお、ドーパントの活性化に要する時間は極めて短いため、短時間のフラッシュ加熱であってもドーパントの活性化には十分である。
【００６３】
窒化ガリウムを高温に加熱すると、比較的容易に窒素が脱離することが知られている。本実施形態においては、照射時間の極めて短いフラッシュ光をＧａＮ基板Ｗに照射することによってＧａＮ基板Ｗの表面を目標温度Ｔ１から処理温度Ｔ２にまでフラッシュ加熱しているため、ＧａＮ基板Ｗが高温となっている時間は短く、そのような窒素の脱離を最小限に抑制することができる。また、僅かに窒素が脱離したとしても、アンモニア雰囲気中（つまり、窒素を含む雰囲気中）にてＧａＮ基板Ｗを目標温度Ｔ１から処理温度Ｔ２にまでフラッシュ加熱しているため、脱離した窒素を雰囲気中から補完しつつ加熱処理を行うことができる。
【００６４】
また、本実施形態においては、アンモニア雰囲気中（つまり、水素を含む雰囲気中）にてＧａＮ基板Ｗをフラッシュ加熱しているため、ＧａＮ中に水素を供給しつつ加熱処理を行うことができる。これにより、ＧａＮ基板Ｗに注入されたｐ型ドーパントを高効率で活性化させることができる。
【００６５】
さらに、本実施形態においては、フラッシュ加熱によってＧａＮ基板Ｗの表面を１４００℃以上の高温に加熱している。これにより、ドーパント注入時に生じたＧａＮ基板Ｗの結晶の欠陥が回復し、それによってもｐ型ドーパントの活性化効率を高めることができる。
【００６６】
フラッシュ加熱によってｐ型ドーパントが活性化された後、チャンバー６内の雰囲気が不活性ガスの雰囲気に置換される。具体的には、バルブ８４を閉止するとともに、バルブ８９を開放してチャンバー６内のアンモニア雰囲気を排出してチャンバー６内を大気圧未満に減圧した後、バルブ８４を開放してチャンバー６内に窒素を供給する。これにより、チャンバー６内がアンモニア雰囲気から不活性ガスである窒素の雰囲気に置換される。
【００６７】
その後、ハロゲンランプＨＬも消灯することにより、ＧａＮ基板Ｗおよび載置板９１が急速に降温する。降温中の載置板９１の温度は放射温度計２０によって測定され、その測定結果は制御部３に伝達される。制御部３は、放射温度計２０の測定結果より載置板９１の温度が所定温度まで降温したか否かを監視する。そして、載置板９１の温度が所定以下にまで降温した後、移載機構１０の一対の移載アーム１１が再び退避位置から移載動作位置に水平移動して上昇することにより、リフトピン１２がサセプタ７４の上面から突き出て積層体９２をサセプタ７４から受け取る。続いて、ゲートバルブ１８５により閉鎖されていた搬送開口部６６が開放され、リフトピン１２上に載置された積層体９２が装置外部の搬送ロボットにより搬出される（ステップＳ５）。そして、熱処理装置１の外部に搬出された積層体９２の載置板９１からＧａＮ基板Ｗが取り外されてＧａＮ基板Ｗの熱処理が完了する（ステップＳ６）。
【００６８】
本実施形態においては、典型的なシリコンの半導体ウェハーと同じ大きさの直径３００ｍｍの炭化ケイ素の載置板９１にＧａＮ基板Ｗを載置した状態にて熱処理装置１による熱処理を行っている。ＧａＮ基板ＷはハロゲンランプＨＬから出射された光をほとんど吸収しないのであるが、炭化ケイ素の載置板９１はハロゲンランプＨＬの光を良好に吸収して昇温する。そして、昇温した載置板９１からの熱伝導により、ハロゲンランプＨＬの光を吸収しないＧａＮ基板Ｗを間接的に予備加熱している。予備加熱により昇温したＧａＮ基板Ｗは、フラッシュランプＦＬから放射されたフラッシュ光を吸収可能となる。これにより、フラッシュ光照射によってＧａＮ基板Ｗを加熱して昇温させることができ、ＧａＮ基板Ｗの表面がフラッシュ加熱されてｐ型ドーパントが活性化される。
【００６９】
また、載置板９１のサイズは典型的なシリコンの半導体ウェハーと同程度であるため、ＧａＮ基板Ｗを載置板９１に載置して積層体９２とすることにより、シリコンの半導体ウェハーを扱う熱処理装置１にて小径のＧａＮ基板Ｗの熱処理を行うことができる。このように、直径３００ｍｍの炭化ケイ素の載置板９１は、ハロゲンランプＨＬから照射された光を熱に変換してＧａＮ基板Ｗに伝達する機能と、小径のＧａＮ基板Ｗを熱処理装置１にて取り扱えるようにする機能とを兼ね備えているのである。
【００７０】
以上、本発明の実施の形態について説明したが、この発明はその趣旨を逸脱しない限りにおいて上述したもの以外に種々の変更を行うことが可能である。例えば、上記実施形態においては、載置板９１にＧａＮ基板Ｗを載置した積層体９２をチャンバー６内に搬入するようにしていたが、これに代えて、炭化ケイ素の載置板をチャンバー６内に設置しておき、それにＧａＮ基板Ｗを載置するようにしても良い。例えば、保持部７のサセプタ７４を炭化ケイ素にて形成し、その上にＧａＮ基板Ｗを載置するようにしても良い。このようにしても、ハロゲンランプＨＬの光を吸収して昇温した炭化ケイ素の載置板からの熱伝導によってＧａＮ基板Ｗを予備加熱することができる。
【００７１】
また、上記実施形態においては、ＧａＮ基板Ｗに注入されたドーパントを活性化する加熱処理を行っていたが、これ代えて、例えばＧａＮ基板Ｗに形成された膜の成膜後熱処理(PDA:Post Deposition Anneal)を熱処理装置１にて行うようにしても良い。成膜後熱処理を行う場合であっても、炭化ケイ素の載置板にＧａＮ基板Ｗを載置して熱処理を行うことにより、ハロゲンランプＨＬの光を吸収して昇温した炭化ケイ素の載置板からの熱伝導によってＧａＮ基板Ｗを予備加熱することができる。
【００７２】
また、ＧａＮ基板Ｗのサイズは、直径約５０ｍｍに限定されるものではなく、例えば直径約１００ｍｍ（４インチ）であっても良い。
【００７３】
また、載置板９１の材質は炭化ケイ素に限定されるものではなく、吸光材料であれば良く、例えばシリコン（Ｓｉ）であっても良い。もっとも、ｐ型ドーパントの活性化を行う際にはフラッシュ加熱時にＧａＮ基板Ｗが１４００℃以上の高温に加熱されるため、シリコン（融点１４１４℃）の載置板９１では溶融する懸念がある。このため、ｐ型ドーパントの活性化を行うときには、載置板９１は炭化ケイ素（融点２７３０℃）にて形成するのが好ましい。一方、成膜後熱処理であれば、フラッシュ加熱時にＧａＮ基板Ｗがそれほどには高温に昇温しないため、溶融の懸念無く、シリコンの載置板９１を用いることができる。
【００７４】
また、上記実施形態においては、アンモニア雰囲気中にてＧａＮ基板Ｗのフラッシュ加熱を行っていたが、これに代えて、水素と窒素との混合ガスであるフォーミングガスの雰囲気中にてフラッシュ光を照射してＧａＮ基板Ｗのフラッシュ加熱を行うようにしても良い。このようにしても、アンモニア雰囲気中にてＧａＮ基板Ｗをフラッシュ加熱するのと同様の効果を得ることができる。
【００７５】
また、上記実施形態においては、フラッシュ加熱部５に３０本のフラッシュランプＦＬを備えるようにしていたが、これに限定されるものではなく、フラッシュランプＦＬの本数は任意の数とすることができる。また、フラッシュランプＦＬはキセノンフラッシュランプに限定されるものではなく、クリプトンフラッシュランプであっても良い。また、ハロゲン加熱部４に備えるハロゲンランプＨＬの本数も４０本に限定されるものではなく、任意の数とすることができる。
【００７６】
また、上記実施形態においては、１秒以上連続して発光する連続点灯ランプとしてフィラメント方式のハロゲンランプＨＬを用いてＧａＮ基板Ｗの予備加熱を行っていたが、これに限定されるものではなく、ハロゲンランプＨＬに代えて放電型のアークランプ（例えば、キセノンアークランプ）を連続点灯ランプとして用いて予備加熱を行うようにしても良い。この場合、アークランプからの光を吸収して昇温した載置板９１からの熱伝導によってＧａＮ基板Ｗを予備加熱することとなる。
【符号の説明】
【００７７】
１  熱処理装置
３  制御部
４  ハロゲン加熱部
５  フラッシュ加熱部
６  チャンバー
７  保持部
１０  移載機構
６５  熱処理空間
７４  サセプタ
７５  保持プレート
７７  支持ピン
８５  処理ガス供給源
９１  載置板
９２  積層体
９３  凹部
ＦＬ  フラッシュランプ
ＨＬ  ハロゲンランプ
Ｗ  ＧａＮ基板
【図１】
2020035823.tif 000003
【図２】
2020035823.tif 000004
【図３】
2020035823.tif 000005
【図４】
2020035823.tif 000006
【図５】
2020035823.tif 000007
【図６】
2020035823.tif 000008
【図７】
2020035823.tif 000009
【図８】
2020035823.tif 000010
【図９】
2020035823.tif 000011
【図１０】
2020035823.tif 000012